(57)【要約】【課題】人の不快感を解消でき、かつ優れた耐汚染性を発揮可能な便座を提供する。【解決手段】便座１０は、骨材４によって高さにバラツキのある凹凸を有し、算術平均粗さ（Ｒａ）が０．４〜１．５μｍである。【選択図】図１
2007125358.tif 000002
【特許請求の範囲】
【請求項１】
骨材によって高さにバラツキのある凹凸が形成され、算術平均粗さ（Ｒａ）が０．４〜１．５μｍである座面をもつことを特徴とする便座。
【請求項２】
基材と、該基材上に塗布によって形成されて座面を構成する表面層とを備え、該表面層には、該座面の算術平均粗さ（Ｒａ）を０．４〜１．５μｍにする骨材が含まれていることを特徴とする請求項１記載の便座。
【請求項３】
前記表面層の母材はアクリルウレタン塗料からなる請求項２記載の便座。
【請求項４】
前記骨材はアクリル粒子である請求項３記載の便座。
【請求項５】
前記骨材は１１ナイロン粒子又は１２ナイロン粒子である請求項３記載の便座。
【発明の詳細な説明】
【技術分野】
【０００１】
本発明は便座に関する。
【背景技術】
【０００２】
一般的な便座はポリプロピレン（ＰＰ）が射出成形された基材自体で座面が形成されており、その座面は鏡面となっている。また、耐傷付き性及び高意匠性のため、そのような基材の表面にアクリルウレタン塗料を塗布してなる便座も知られており、その座面もやはり鏡面となっている。鏡面の座面は、汚れが付着したとしても容易にその汚れを拭き取ることができることから、耐汚染性に優れ、清潔である。
【０００３】
しかし、鏡面の座面は、そこに着座する人が臀部に汗をかいている時、梅雨等の高温多湿時等には、人がベタツキを感じ、不快感を生じることがある。
【０００４】
このため、特許文献１において、微細な凹凸を有し、算術平均粗さ（Ｒａ）が０．１μｍ以下の座面をもつ便座が提案されている。特許文献１によれば、このような座面の便座は、人がベタツキを感じず、不快感を生じ難い。
【０００５】
【特許文献１】特開２００４−９７４６０号公報
【発明の開示】
【発明が解決しようとする課題】
【０００６】
しかし、上記従来の便座の座面は凹凸が高さにバラツキのないものである。発明者らの試験によれば、骨材によって高さにバラツキのある凹凸を有する座面の場合には、上記従来の算術平均粗さ（Ｒａ）の値とは異なる値の座面の方が人がベタツキを感じず、不快感を生じ難い。一方、便座の座面については、人の不快感の解消ばかりでなく、従来からの耐汚染性も尊重する必要がある。
【０００７】
本発明は、上記従来の実情に鑑みてなされたものであって、人の不快感を解消でき、かつ優れた耐汚染性を発揮可能な便座を提供することを解決すべき課題としている。
【課題を解決するための手段】
【０００８】
本発明の便座は、骨材によって高さにバラツキのある凹凸を有し、算術平均粗さ（Ｒａ）が０．４〜１．５μｍである座面をもつことを特徴とする。
【０００９】
発明者らの試験によれば、本発明の便座において、人がベタツキを感じず、かつ付着した汚れを容易に拭き取ることができる。本発明の便座は、座面が高さにバラツキのある凹凸を有するため、人の臀部との接触面積がより小さく、肌当たりがばらつき、さらさら感を呈するものと考えられる。特に、この便座は、座面の凹凸が骨材に基づいていることから、この傾向を安定して発揮する。
【００１０】
したがって、本発明の便座は、人の不快感を解消でき、かつ優れた耐汚染性を発揮することができる。
【００１１】
算術平均粗さ（Ｒａ）とは、断面曲線と高さの平均線との差からうねりを除いた粗さ曲線を導き、この粗さ曲線からその平均線の方向に測定長さの部分を抜き取り、この抜き取り部分の平均線の方向にｘ軸、縦倍率の方向をｙ軸とし、粗さ曲線をｙ＝ｆ（ｘ）で表したとき、次の式で与えられるＲａの値をμｍで表したものである。ここで、ｌは抜き取った測定長さである。なお、表面粗さは、触針式表面粗さ測定器、光波干渉式表面粗さ測定器等によって測定可能である。
【００１２】
（数１）
2007125358.tif 000003
【００１３】
算術平均粗さ（Ｒａ）が０．４μｍ未満では、耐汚染性の点では満足し得るものの、人がベタツキを感じ易い。一方、算術平均粗さ（Ｒａ）が１．５μｍを超えれば、ベタツキは感じ難いものの、ざらつきの不快感が出てくるとともに、付着した汚れを拭き取り難くなる。
【００１４】
本発明の便座は、基材と、基材上に塗布によって形成されて座面を構成する表面層とを備え、表面層には、座面のＲａを０．４〜１．５μｍにする骨材が含まれ得る。
【００１５】
この構成によって容易に本発明の便座となる。特に、この便座は、表面層を塗布によって形成していることから、骨材の周りを塗料の母材が覆い、凹凸がなだらかになって優れた耐汚染性を発揮するものと思われる。また、塗布によって表面層を形成すれば、型転写によって座面を形成するよりも容易に便座を製造することができる。
【００１６】
基材としては、ポリプロピレン（ＰＰ）、アクリルニトリル・ブタジエン・スチレン共重合樹脂（ＡＢＳ）等の合成樹脂、陶磁器質材料等のあらゆる材質のものを採用することができる。
【００１７】
表面層は、アクリルウレタン塗料等の原料塗料、骨材等からなる塗料によって形成され得る。基材上に塗料を塗布する際、塗料の密着性向上のために公知のプライマー層を形成することが好ましい。骨材としては、後述のアクリル粒子、ナイロン粒子、ウレタン粒子、ガラス粒子等を採用することができる。
【００１８】
基材上へのこの塗料の塗布方法としては、スプレー法、刷毛塗り法、ディッピング法等を採用することができる。スプレー法によって塗料を塗布することが、面性状、作業性等の点で好ましい。
【００１９】
表面層の母材はアクリルウレタン塗料からなることが好ましい。換言すれば、表面層を形成する塗料の塗料原料としては、アクリルウレタン塗料を採用することが好ましい。この場合、表面層が耐傷付き性及び高意匠性を呈することとなる。
【００２０】
表面層の母材がアクリルウレタン塗料からなる場合、骨材はアクリル粒子であることが好ましい。アクリル粒子は、アクリルウレタン塗料に対して成分の近似性により混ざりやすい。また、未硬化のアクリルウレタン塗料の比重はほぼ１．２０であるのに対し、アクリル粒子の比重は１．１７〜１．２０であるため、塗布後の未硬化の表面層において、アクリル粒子がアクリルウレタン塗料の表面側に集まりやすいとともに、アクリルウレタン塗料の固形分が骨材を覆いやすい。このため、アクリルウレタン塗料に含有されるアクリル粒子が少なくても、本発明の便座の座面が容易に実現される。また、凹凸がなだらかになり易く、優れた耐汚染性を発揮するものと思われる。さらに、アクリル粒子は耐酸性が強く、この便座であれば、洗浄や殺菌を行いやすく、座面を清潔に保ちやすい。
【００２１】
また、表面層の母材がアクリルウレタン塗料からなる場合、骨材はナイロン粒子であることも好ましい。未硬化のアクリルウレタン塗料の比重はほぼ１．２０であるのに対し、ナイロン粒子の比重は１．１２〜１．１４であり、アクリル粒子と同様の作用効果を生じる。
【００２２】
発明者らの試験結果によれば、ナイロン粒子としては、６ナイロン粒子や６６ナイロン粒子等であるよりも、１１ナイロン粒子又は１２ナイロン粒子であることが好ましい。１１ナイロン粒子又は１２ナイロン粒子を採用すれば、便座の耐酸性が向上するからである。この便座であっても、洗浄や殺菌を行いやすく、座面等を清潔に保ちやすい。
【発明を実施するための最良の形態】
【００２３】
以下、本発明を具体化した実施例１〜５を比較例１〜６とともに説明する。
【００２４】
まず、成形面が鏡面の成形型を用いてポリプロピレンを射出成形し、図１及び図２に示すように、便座形状をなす複数個の基材１を得た。
【００２５】
また、市販の硬化剤を含むアクリルウレタン塗料を塗料原料とし、この塗料原料１００質量部に骨材４を２５又は３０質量部と、シンナーを３５質量部混合して塗料を得た。
【００２６】
骨材４としては、アクリル粒子（中心粒径（累積度数百分率曲線(粒度分布曲線)において、５０％に当たる粒子の粒径をいう。）３４．３μｍ、分布幅１２５〜１０μｍ）、６ナイロン粒子（中心粒径２０〜５０μｍ）、ウレタン粒子（中心粒径１２．７μｍ）又はガラス粒子（中心粒径３０μｍ）を用いた。
【００２７】
そして、各基材１上にスプレー法によってプライマー層５を１０μｍの厚みで塗布し、このプライマー層５上にスプレー法によって塗料を４０〜１００μｍの厚みで塗布した。塗料を８０°Ｃで乾燥させ、基材１上に座面を構成する各表面層２を形成した。各表面層２の母材３は全てアクリルウレタン塗料からなる。こうして、図２に示す便座１０を得た。
【００２８】
アクリル粒子を用いた場合の塗料は、アクリル粒子が全ての固形分に対して４３質量％であり、粘度は１１〜１３秒（Ｎ２粘度カップ使用）である。
【００２９】
【表１】
2007125358.tif 000004
【００３０】
表１に示すように、中心粒径が異なるナイロン粒子を混合した塗料を用いたものを実施例１〜４及び比較例５の便座とした。実施例１〜４及び比較例５の便座は、後述するＲａがそれぞれ異なるように中心粒径並びに粒度分布及び粒子形状を選択したものである。
【００３１】
また、アクリル粒子を混合した塗料を用いたものを実施例５及び比較例６の便座とした。実施例５及び比較例６の便座は、Ｒａがそれぞれ異なるように塗料の濃度を選択したものである。
【００３２】
一方、基材１はそのまま比較例１の便座とした。また、成形面が粗面の成形型を用いてポリプロピレンを射出成形し、比較例２の便座も得た。
【００３３】
また、ガラス粒子を３０質量部混合した塗料を用いたものを比較例３の便座とし、ウレタン粒子を３０質量部混合した塗料を用いたものを比較例４の便座とした。
【００３４】
各便座における座面の表面粗さを触針式表面粗さ測定器（東京精密製、surfcom590A）により測定し、Ｒａ（μｍ）を求めた（ｎ＝３）。測定条件は以下のとおりである。
【００３５】
粗さ測定モード：測定針２μｍＲ、標準ピックアップ
測定長さ：１．０ｍｍ
測定速度：０．０３ｍｍ／秒
カットオフ波長：０．０８ｍｍ、ガウシアン、最小二乗直線補正
【００３６】
実施例４の便座の座面の断面曲線を図３に例示し、実施例５の便座の座面の断面曲線を図４に例示する。一方、比較例６の便座の座面の断面曲線を図５に例示し、比較例２の便座の座面の断面曲線を図６に例示する。また、実施例１〜５及び比較例１〜６の便座における座面のＲａも表１に示す。
【００３７】
図３〜６より、実施例４、５及び比較例２、６の便座の座面は高さにバラツキのある凹凸を有することがわかる。しかし、実施例４、５及び比較例６の便座の座面は、型転写によって座面を形成した比較例２の便座の座面と比べ、凹凸がなだらかである。実施例４、５及び比較例６の便座の座面は、表面層２を塗布によって形成していることから、骨材４の周りを塗料の母材４が覆っているためである。
【００３８】
そして、実施例１〜５及び比較例１〜６の便座において、人が着座した場合の臀部のベタツキについての官能評価を行った。この結果も表１に示す。表１において、○はベタツキが感じられなかったことを示し、△は○と×との中間の接触感を得たことを示し、×はベタツキが感じられたことを示す。
【００３９】
また、実施例１〜５及び比較例１〜６の便座の試験片において、以下に説明する耐汚染性試験を行った。まず、各試験片の表面を５％の石鹸水が付いた布で軽く拭くことにより、表面の汚れを取り、水洗いし、乾燥させた。その後、各試験片の表面の拡散反射率（Ｙ０）を光電色彩計で測定した。また、日本薬局方による白色ワセリンと、ＪＩＳ  Ｋ５１０７「カーボンブラック（顔料）」に規定された顔料カーボンブラックとを質量比１０：１で混錬した汚染物を用意した。その汚染物を布に約１ｇ付け、この布を各試験片の表面に縦横に各５往復、均等に力を入れて摺動した。こうして、各試験片の表面に汚染物を擦り込んだ。続いて、汚染物を擦り込んだ部位に時計皿等を被せ、常温で３０分放置した。その後、各試験片の表面を５％の石鹸水が付いた布で十分に拭くことにより、表面の汚れを取った。その後、各試験片の表面の拡散反射率（Ｙ１）を光電色彩計で再び測定した。そして、以下の式により汚染回復率Ｐ（％）を算出した。
【００４０】
（数２）
Ｐ＝（Ｙ１／Ｙ０）×１００
【００４１】
耐汚染性試験の結果も表１に示す。表１において、○は汚染回復率が９０％以上であることを示し、×は汚染回復率が９０％未満であることを示す。
【００４２】
表１より、Ｒａが０．４〜１．５μｍである実施例１〜５の便座は、人がベタツキを感じず、かつ耐汚染性に優れることがわかる。表面層２の母材３がアクリルウレタン塗料からなり、骨材４がアクリル粒子又はナイロン粒子であることから、塗布後の未硬化の表面層２において、アクリル粒子又はナイロン粒子がアクリルウレタン塗料の表面側に集まりやすいとともに、アクリルウレタン塗料の固形分が骨材を覆いやすい。このため、最適なＲａを実現し易かったものと推察される。
【００４３】
一方、Ｒａが０．４μｍ未満である比較例１、３、４の便座は、耐汚染性の点では満足し得るものの、人がベタツキを感じ易いことがわかる。また、Ｒａは１．５μｍ以下であるものの、型転写によって座面を形成した比較例２の便座は、凹凸がなだらかでなく、耐汚染性が劣ることがわかる。さらに、Ｒａが１．５μｍを超える比較例５、６の便座は、人がベタツキを感じ難いものの、ざらつきの不快感が出てくるとともに、付着した汚れを拭き取り難いことがわかる。
【００４４】
したがって、実施例１〜５の便座は、人の不快感を解消でき、かつ優れた耐汚染性を発揮できることがわかる。特に、高さにバラツキのある凹凸を有する座面の場合には、上記従来の算術平均粗さ（Ｒａ）の値とは異なる値の座面の方が人がベタツキを感じず、不快感を生じ難いことがわかる。
【００４５】
そして、実施例１〜５の便座は、基材１上に塗料を塗布することによって表面層２を形成していることから、容易に製造することもできる。
【００４６】
また、実施例１〜５の便座は、表面層２の母材３がアクリルウレタン塗料からなるため、表面層２が耐傷付き性及び高意匠性を呈する。
【００４７】
骨材４として、アクリル粒子を用いた場合と、６ナイロン粒子を用いた場合と、１１ナイロン粒子を用いた場合とにおいて、耐汚染性の比較を行なった。アクリル粒子を用いたものは上記実施例５の便座であり、６ナイロン粒子を用いたものを実施例６の便座とし、１１ナイロン粒子を用いたものを実施例７の便座とした。製造方法は上記と同様である。試験方法としては、各便座を市販の酸性便器洗浄液（サンポール（登録商標））に４８時間浸漬した後の色差（ΔＥ）を測定した。この結果を表２に示す。
【００４８】
【表２】
2007125358.tif 000005
【００４９】
表２より、実施例５の便座は、実施例６、７の便座よりもΔＥが小さく、優れた耐酸性により洗浄や殺菌を行いやすく、座面等を清潔に保ちやすいことがわかる。
【００５０】
また、実施例６の便座よりも、実施例７の便座の方がΔＥが小さく、耐酸性に優れることがわかる。１２ナイロン粒子を用いた場合も同様であった。このため、骨材４が１１ナイロン粒子や１２ナイロン粒子である便座であっても、洗浄や殺菌を行いやすく、座面等を清潔に保ちやすい。
【００５１】
以上において、本発明を実施例１〜７に即して説明したが、本発明は実施例１〜７に制限されるものではなく、その趣旨を逸脱しない範囲で適宜変更して適用できることはいうまでもない。
【産業上の利用可能性】
【００５２】
本発明は便座に利用可能である。
【図面の簡単な説明】
【００５３】
【図１】実施例１〜７及び比較例３〜６の便座の要部拡大断面図である。
【図２】実施例１〜７及び比較例３〜６の便座を示す斜視図である。
【図３】実施例４の便座の座面の断面曲線である。
【図４】実施例５の便座の座面の断面曲線である。
【図５】比較例６の便座の座面の断面曲線である。
【図６】比較例２の便座の座面の断面曲線である。
【符号の説明】
【００５４】
１０…便座
１…基材
２…表面層
４…骨材
３…母材
【図１】
2007125358.tif 000006
【図２】
2007125358.tif 000007
【図３】
2007125358.tif 000008
【図４】
2007125358.tif 000009
【図５】
2007125358.tif 000010
【図６】
2007125358.tif 000011